(57)【要約】【課題】耐トラッキング性に優れた硬化物を与える熱硬化性マレイミド樹脂組成物及びその樹脂組成物の硬化物で封止された半導体装置の提供。【解決手段】  下記の（Ａ）、（Ｂ）及び（Ｃ）成分を含む半導体封止用熱硬化性マレイミド樹脂組成物。（Ａ）２５℃で固体であるマレイミド化合物であって、分子中に少なくとも１つのダイマー酸骨格、少なくとも１つの炭素数６以上の直鎖アルキレン基、及び少なくとも２つのマレイミド基を含有するマレイミド化合物（Ｂ）無機充填材（Ｃ）硬化促進剤【選択図】なし【特許請求の範囲】
【請求項１】
下記の（Ａ）、（Ｂ）及び（Ｃ）成分を含む半導体封止用熱硬化性マレイミド樹脂組成物。
（Ａ）２５℃で固体であるマレイミド化合物であって、
分子中に少なくとも１つのダイマー酸骨格、少なくとも１つの炭素数６以上の直鎖アルキレン基、及び少なくとも２つのマレイミド基を有するマレイミド化合物
（Ｂ）無機充填材
（Ｃ）硬化促進剤
【請求項２】
さらに（Ｄ）成分としてエポキシ樹脂を含む請求項１に記載の半導体封止用熱硬化性マレイミド樹脂組成物。
【請求項３】
さらに（Ｅ）成分として硬化剤を含む請求項２に記載の半導体封止用熱硬化性マレイミド樹脂組成物。
【請求項４】
（Ｅ）成分の硬化剤がフェノール樹脂及び／又はベンゾオキサジン樹脂であることを特徴とする請求項３に記載の半導体封止用熱硬化性マレイミド樹脂組成物。
【請求項５】
（Ａ）成分のマレイミド化合物が下記一般式（１）及び／又は（２）で表されるものである請求項１から４のいずれか１項に記載の半導体封止用熱硬化性マレイミド樹脂組成物。
【化１】
2019203122.tif 000014
（一般式（１）中、Ａは芳香族環または脂肪族環を含む４価の有機基を示す。Ｑは炭素数６以上の直鎖アルキレン基を示す。Ｒは独立して炭素数６以上の直鎖又は分岐鎖のアルキル基を示す。ｎは１〜１０の数を表す。）
【化２】
2019203122.tif 000015
（一般式（２）中、Ａ’は芳香族環または脂肪族環を含む４価の有機基を示す。Ｂは２価のヘテロ原子を含んでもよい脂肪族環を有する炭素数６から１８のアルキレン鎖である。Ｑ’は炭素数６以上の直鎖アルキレン基を示す。Ｒ’は夫々独立に炭素数６以上の直鎖又は分岐鎖のアルキル基を示す。ｎ’は１〜１０の数を表す。ｍは１〜１０の数を表す。）
【請求項６】
前記一般式（１）中のＡ及び一般式（２）中のＡ’が下記構造のいずれかで表されるものである請求項５に記載の半導体封止用熱硬化性マレイミド樹脂組成物。
【化３】
2019203122.tif 000016
（上記構造式中の置換基が結合していない結合手は、一般式（１）及び（２）において環状イミド構造を形成するカルボニル炭素と結合するものである。）
【請求項７】
請求項１から６のいずれか１項に記載の半導体封止用熱硬化性マレイミド樹脂組成物の硬化物で封止された半導体装置。
【発明の詳細な説明】
【技術分野】
【０００１】
本発明は、半導体封止用熱硬化性マレイミド樹脂組成物及びそれを用いた半導体装置に関する。
【背景技術】
【０００２】
現在、半導体デバイスは樹脂封止型のダイオード、トランジスター、ＩＣ、ＬＳＩ、超ＬＳＩが主流であり、エポキシ樹脂が他の熱硬化性樹脂に比べて成形性、接着性、電気特性、機械特性などの点で優れているため、エポキシ樹脂組成物で半導体を封止することが一般的である。近年、半導体デバイスは、車、電車、風力発電、太陽光発電等の高圧電力環境下で使用される頻度が高くなり、それに伴って優れた耐トラッキング特性（高ＣＴＩ（Ｃｏｍｐａｒａｔｉｖｅ  Ｔｒａｃｋｉｎｇ  Ｉｎｄｅｘ））を有することが求められている。
【０００３】
さらに使用されるパッケージは軽薄短小化が進み、絶縁距離も十分に確保することが難しくなるという状況下で、これまで使用されてきた一般的なエポキシ樹脂組成物では必ずしも電気特性、特に絶縁特性が十分ではない。この原因はエポキシ樹脂中に存在するフェニル基によるものであると考えられている。
【０００４】
特許文献１には、エポキシ樹脂そのもので耐トラッキング性を高める目的でジシクロペンタジエン型エポキシ樹脂を必須成分とする組成物が開示されているが、耐トラッキング性を高めるためには、ジシクロペンタジエン系エポキシ樹脂の単独使用だけでは十分ではない。
【０００５】
特許文献２、３、４及び５には、エポキシ樹脂組成物中に金属水酸化物や、球状のシリコーンパウダーやシリコーンゴム、球状のクリストバライトを添加することによって耐トラッキング性を改善しようとした組成物が開示されているが、耐熱性や流動性が低下したり、耐トラッキング性が不十分なままであり、耐トラッキング性及び他の特性を満足するものではなかった。
【０００６】
特許文献６、７にエポキシ樹脂組成物にマレイミド化合物を混合することでガラス転移温度（Ｔｇ）の向上、高温信頼性、耐湿信頼性、誘電特性に優れる硬化物が得られることが開示されているが、硬化物の弾性率が高くなる傾向にあるため、半導体素子へのストレスが高く改善の必要があった。
【先行技術文献】
【特許文献】
【０００７】
【特許文献１】特開２００５−２１３２９９号公報
【特許文献２】特開２００８−１４３９５０号公報
【特許文献３】特開２００９−２７５１４６号公報
【特許文献４】特開２０１３−１１２７１０号公報
【特許文献５】特開２０１３−２０３８６５号公報
【特許文献６】特開２００６−２９９２４６号公報
【特許文献７】特開２０１７−１４５３６６号公報
【発明の概要】
【発明が解決しようとする課題】
【０００８】
従って、本発明の目的は、耐トラッキング性に優れた硬化物を与える熱硬化性マレイミド樹脂組成物と、その樹脂組成物の硬化物で封止された半導体装置とを提供することである。さらには誘電特性にも優れ、低比誘電率、低誘電正接の硬化物を与える樹脂組成物と、その樹脂組成物の硬化物で封止された半導体装置とを提供することである。
【課題を解決するための手段】
【０００９】
本発明者らは、上記課題を解決するため鋭意研究を重ねた結果、下記熱硬化性マレイミド樹脂組成物が、上記目的を達成できることを見出し、本発明を完成した。
すなわち、本発明は、下記の半導体用熱硬化性マレイミド樹脂組成物、該組成物の硬化物及び該硬化物で封止された半導体装置を提供するものである。
【００１０】
［１］
下記の（Ａ）、（Ｂ）及び（Ｃ）成分を含む半導体封止用熱硬化性マレイミド樹脂組成物。
（Ａ）２５℃で固体であるマレイミド化合物であって、
分子中に少なくとも１つのダイマー酸骨格、少なくとも１つの炭素数６以上の直鎖アルキレン基、及び少なくとも２つのマレイミド基を有するマレイミド化合物
（Ｂ）無機充填材
（Ｃ）硬化促進剤
【００１１】
［２］
さらに（Ｄ）成分としてエポキシ樹脂を含む［１］に記載の半導体封止用熱硬化性マレイミド樹脂組成物。
【００１２】
［３］
さらに（Ｅ）成分として硬化剤を含む［２］に記載の半導体封止用熱硬化性マレイミド樹脂組成物。
【００１３】
［４］
（Ｅ）成分の硬化剤がフェノール樹脂及び／又はベンゾオキサジン樹脂であることを特徴とする［３］に記載の半導体封止用熱硬化性マレイミド樹脂組成物。
【００１４】
［５］
（Ａ）成分のマレイミド化合物が下記一般式（１）及び／又は（２）で表されるものである請求項１から４のいずれか１項に記載の半導体封止用熱硬化性マレイミド樹脂組成物。
【化１】
2019203122.tif 000002
（一般式（１）中、Ａは芳香族環または脂肪族環を含む４価の有機基を示す。Ｑは炭素数６以上の直鎖アルキレン基を示す。Ｒは独立して炭素数６以上の直鎖又は分岐鎖のアルキル基を示す。ｎは１〜１０の数を表す。）
【化２】
2019203122.tif 000003
（一般式（２）中、Ａ’は芳香族環または脂肪族環を含む４価の有機基を示す。Ｂは２価のヘテロ原子を含んでもよい脂肪族環を有する炭素数６から１８のアルキレン鎖である。Ｑ’は炭素数６以上の直鎖アルキレン基を示す。Ｒ’は夫々独立に炭素数６以上の直鎖又は分岐鎖のアルキル基を示す。ｎ’は１〜１０の数を表す。ｍは１〜１０の数を表す。）
【００１５】
［６］
前記一般式（１）中のＡ及び一般式（２）中のＡ’が下記構造のいずれかで表されるものである［５］に記載の半導体封止用熱硬化性マレイミド樹脂組成物。
【化３】
2019203122.tif 000004
（なお、上記構造式中の置換基が結合していない結合手は、一般式（１）及び（２）において環状イミド構造を形成するカルボニル炭素と結合するものである。）
【００１６】
［７］
［１］から［６］のいずれかに記載の半導体封止用熱硬化性マレイミド樹脂組成物の硬化物で封止された半導体装置。
【発明の効果】
【００１７】
本発明の半導体用熱硬化性マレイミド樹脂組成物の硬化物は、耐トラッキング性が高く、誘電特性にも優れるため、半導体装置用封止材として有用である。
【発明を実施するための形態】
【００１８】
以下、本発明につき更に詳しく説明する。
【００１９】
＜（Ａ）マレイミド化合物＞
（Ａ）成分はマレイミド化合物であって、２５℃で固体であるマレイミド化合物であって、分子中に少なくとも１つのダイマー酸骨格、少なくとも１つの炭素数６以上の直鎖アルキレン基、及び少なくとも２つのマレイミド基を有するマレイミド化合物である。炭素数６以上の直鎖アルキレン基を有することで優れた誘電特性を有するだけでなく、フェニル基の含有比率を低下させ、耐トラッキング性を向上させることができる。また、直鎖アルキレン基を有することで低弾性化することができ、硬化物による半導体装置へのストレス低減にも効果的である。
【００２０】
また、中でも（Ａ）成分のマレイミド化合物としては中でも、下記一般式（１）及び／又は（２）で表されるものを使用することが好ましい。
【化４】
2019203122.tif 000005
一般式（１）中、Ａは芳香族環または脂肪族環を含む４価の有機基を示す。Ｑは炭素数６以上の直鎖アルキレン基を示す。Ｒは独立して炭素数６以上の直鎖又は分岐鎖のアルキル基を示す。ｎは１〜１０の数を表す。
【化５】
2019203122.tif 000006
一般式（２）中、Ａ’は芳香族環または脂肪族環を含む４価の有機基を示す。Ｂは２価のヘテロ原子を含んでもよい脂肪族環を有する炭素数６から１８のアルキレン鎖である。Ｑ’は炭素数６以上の直鎖アルキレン基を示す。Ｒ’は夫々独立に炭素数６以上の直鎖又は分岐鎖のアルキル基を示す。ｎ’は１〜１０の数を表す。ｍは１〜１０の数を表す。
【００２１】
式（１）中のＱ及び式（２）中のＱ’は直鎖のアルキレン基であり、これらの炭素数は６以上であるが、好ましくは６以上２０以下であり、より好ましくは７以上１５以下である。また、式（１）中のＲの炭素数及び式（２）中のＲ’の炭素数は６以上であるが、好ましくは６以上１２以下であり、Ｒ及びＲ’は直鎖でも分岐のアルキル基でも構わない。
【００２２】
式（１）中のＡ及び式（２）中のＡ’は芳香族環または脂肪族環を含む４価の有機基を示し、特に、下記構造式：
【化６】
2019203122.tif 000007
（なお、上記構造式中の置換基が結合していない結合手は、一般式（１）及び（２）において環状イミド構造を形成するカルボニル炭素と結合するものである。）
で示される４価の有機基のいずれかで表されるものであることが好ましい。
また、式（２）中のＢは２価のヘテロ原子を含んでもよい脂肪族環を有する炭素数６から１８のアルキレン鎖であり、該アルキレン鎖の炭素数は好ましくは８以上１５以下である。式（２）中のＢは下記構造式で示される脂肪族環を有するアルキレン鎖のいずれかであることが好ましい。
【化７】
2019203122.tif 000008
（なお、上記構造式中の置換基が結合していない結合手は、一般式（２）において環状イミド構造を形成する窒素原子と結合するものである。）
式（１）中のｎは１〜１０の数であり、好ましくは２〜７の数である。式（２）中のｎ’は１〜１０の数であり、好ましくは２〜７の数である。式（２）中のｍは１〜１０の数であり、好ましくは２〜７の数である。
【００２３】
（Ａ）成分のマレイミド化合物の重量平均分子量（Ｍｗ）は、室温で固体である範囲であれば特に限定されないが、ゲルパーミエーションクロマトグラフィ（ＧＰＣ）測定によるポリスチレン標準で換算した重量平均分子量が２，０００〜５０，０００であることが好ましく、特に好ましくは２，５００〜４０，０００、更に好ましくは３，０００〜２０，０００である。該分子量が２，０００以上であれば、得られるマレイミド化合物は固形化しやすく、該分子量が５０，０００以下であれば、得られる組成物は粘度が高くなりすぎて流動性が低下するおそれがなく、成形性が良好となる。
なお、本発明中で言及するＭｗとは、下記条件で測定したＧＰＣによるポリスチレンを標準物質とした重量平均分子量を指すこととする。
［測定条件］
展開溶媒：テトラヒドロフラン
流量：０．３５ｍＬ／ｍｉｎ
検出器：ＲＩ
カラム：ＴＳＫ−ＧＥＬ  Ｈタイプ（東ソー株式会社製）
カラム温度：４０℃
試料注入量：５μＬ
【００２４】
（Ａ）成分のマレイミド化合物としては、ＢＭＩ−２５００、ＢＭＩ−２５６０、ＢＭＩ−３０００，ＢＭＩ−５０００、ＢＭＩ−６１００（以上、Ｄｅｓｉｇｎｅｒ  Ｍｏｌｅｃｕｌｅｓ  Ｉｎｃ．製）等の市販品を用いることができる。
【００２５】
また、マレイミド化合物は単独で使用しても複数のものを併用しても構わない。
本発明の組成物中、（Ａ）成分は、８〜８０質量％含有することが好ましく、１０〜８５質量％含有することがより好ましく、１２〜７５質量％含有することがさらに好ましい。
【００２６】
＜（Ｂ）無機充填材＞
（Ｂ）成分の無機充填材は、本発明の熱硬化性マレイミド樹脂組成物の硬化物の強度を高めるために配合される。（Ｂ）成分の無機充填材としては、通常エポキシ樹脂組成物やシリコーン樹脂組成物に配合されるものを使用することができる。例えば、球状シリカ、溶融シリカ及び結晶性シリカ等のシリカ類、アルミナ、窒化珪素、窒化アルミニウム、ボロンナイトライド、ガラス繊維及びガラス粒子等が挙げられる。さらに誘電特性改善のためにフッ素樹脂含有又はコーティングフィラーも挙げられる。
【００２７】
（Ｂ）成分の無機充填材の平均粒径及び形状は特に限定されないが、平均粒径は通常０．１〜４０μｍである。（Ｂ）成分としては、平均粒径が０．５〜４０μｍの球状シリカが好適に用いられる。なお、平均粒径は、レーザー光回折法による粒度分布測定における質量平均値Ｄ50（又はメジアン径）として求めた値である。
【００２８】
また、得られる組成物の高流動化の観点から、複数の粒径範囲の無機充填材を組み合わせてもよく、このような場合では、０．１〜３μｍの微細領域、３〜７μｍの中粒径領域、及び１０〜４０μｍの粗領域の球状シリカを組み合わせて使用することが好ましい。さらなる高流動化のためには、平均粒径がさらに大きい球状シリカを用いることが好ましい。
【００２９】
（Ｂ）成分の無機充填材の充填量は、（Ａ）成分、（Ｄ）成分及び（Ｅ）成分の総和１００質量部に対し、３００〜１，０００質量部、特に４００〜８００質量部が好ましい。３００質量部未満では、十分な強度を得ることができないおそれがあり、１，０００質量部を超えると、増粘による未充填不良や柔軟性が失われることで、素子内の剥離等の不良が発生する場合がある。なお、この無機充填材は、組成物全体の１０〜９０質量％、特に２０〜８５質量％の範囲で含有することが好ましい。
【００３０】
＜（Ｃ）硬化促進剤＞
本発明の熱硬化性マレイミド樹脂組成物には（Ｃ）成分として硬化促進剤を含む。硬化促進剤は（Ａ）成分のマレイミドの反応を促進するためのものだけでなく、後述する（Ｄ）成分のエポキシ樹脂、（Ｅ）成分のエポキシ樹脂の硬化剤の反応を促進させたり、（Ａ）成分、（Ｄ）成分及び（Ｅ）成分の反応を促進させたりするために使用し、その種類に関しては特に限定されない。
【００３１】
（Ａ）成分の反応のみを進行させる硬化促進剤（重合開始剤）としては、特に限定されないが加熱による成形を行うことを考慮すると熱ラジカル重合開始剤が好ましく、その種類に関しては限定されない。熱ラジカル重合開始剤の具体例としてはジクミルパーオキサイド、ｔ−ヘキシルハイドロパーオキサイド、２，５−ジメチル−２，５−ビス（ｔ−ブチルパーオキシ）ヘキサン、α，α’−ビス（ｔ−ブチルパーオキシ）ジイソプロピルベンゼン、ｔ−ブチルクミルパーオキサイド、ジ−ｔ−ブチルパーオキサイドなどが挙げられる。
光ラジカル重合開始剤の使用はハンドリング性、保存性の観点からあまり好ましくない。
【００３２】
後述する（Ｄ）成分及び／又は（Ｅ）成分を含む場合の硬化促進剤（触媒）としては、一般的なエポキシ樹脂組成物の硬化反応を促進させるものであれば特に限定されない。触媒としては、１，８−ジアザビシクロ［５，４，０］−７−ウンデセン等のアミン系化合物、トリフェニルホスフィン、テトラフェニルホスフォニウム・テトラボレート塩等の有機リン系化合物、２−メチルイミダゾール等のイミダゾール化合物等が挙げられる。
【００３３】
これらの硬化促進剤は、種類に関わらず１種単独で用いてもよいし、２種以上を併用してもよい。（Ｃ）成分の添加量としては（Ａ）成分、（Ｄ）成分及び（Ｅ）成分の総和１００質量部に対して、０．１質量部から１０質量部、好ましくは０．２質量部から５質量部である。
【００３４】
本発明は、上記成分に加え、下記の任意の成分を配合することができる。
【００３５】
＜（Ｄ）エポキシ樹脂＞
（Ｄ）成分のエポキシ樹脂は、本発明の組成物の流動性や機械特性を向上、改善するのに用いることができる後述する（Ｅ）成分の硬化剤や、（Ａ）成分のマレイミド化合物と反応することで三次元的な結合を作る。エポキシ樹脂としては１分子中に２個以上のエポキシ基を有するものであれば、特に制限なく使用することができるが、ハンドリング性の観点から室温で固体であることが好ましく、より好ましくは融点が４０℃以上１５０℃以下または軟化点が５０℃以上１６０℃以下の固体である。
【００３６】
エポキシ樹脂の具体例としては、ビスフェノールＡ型エポキシ樹脂、ビスフェノールＦ型エポキシ樹脂、３，３’，５，５’−テトラメチル−４，４’−ビフェノール型エポキシ樹脂、及び４，４’−ビフェノール型エポキシ樹脂等のビフェノール型エポキシ樹脂、フェノールノボラック型エポキシ樹脂、クレゾールノボラック型エポキシ樹脂、ビスフェノールＡノボラック型エポキシ樹脂、ナフタレンジオール型エポキシ樹脂、トリスフェニロールメタン型エポキシ樹脂、テトラキスフェニロールエタン型エポキシ樹脂、フェノールビフェニル型エポキシ樹脂、ジシクロペンタジエン型エポキシ樹脂、及びフェノールジシクロペンタジエンノボラック型エポキシ樹脂の芳香環を水素化したエポキシ樹脂、トリアジン誘導体エポキシ樹脂及び脂環式エポキシ樹脂等が挙げられる。中でもジシクロペンタジエン型エポキシ樹脂が好ましく用いられる。
【００３７】
（Ｄ）成分は、（Ａ）成分と（Ｄ）成分との配合比が、質量比として（マレイミド化合物）：（エポキシ樹脂）＝１００：０〜１０：９０、好ましくは１００：０〜１５：８５となるように配合される。
【００３８】
＜（Ｅ）硬化剤＞
（Ｅ）成分の硬化剤としては、フェノール樹脂、アミン硬化剤、酸無水物硬化剤、ベンゾオキサジン樹脂などが挙げられ、半導体封止材用途としてはフェノール樹脂及び／又はベンゾオキサジン樹脂が好ましい。
【００３９】
フェノール樹脂としては１分子中に２個以上のフェノール性水酸基を有する化合物であれば、特に制限なく使用することができるが、ハンドリング性の観点から室温（２５℃）で固体であることが好ましく、より好ましくは融点が４０℃以上１５０℃以下または軟化点が５０℃以上１６０℃以下の固体である。フェノール樹脂の具体例としては、フェノールノボラック樹脂、クレゾールノボラック樹脂、フェノールアラルキル樹脂、ナフトールアラルキル樹脂、テルペン変性フェノール樹脂、ジシクロペンタジエン変性フェノール樹脂等が挙げられる。これらフェノール樹脂は１種単独で用いてもよいし、２種以上を併用してもよく、中でもクレゾールノボラック樹脂やジシクロペンタジエン変性フェノール樹脂が好ましく用いられる。
【００４０】
（Ｅ）成分は、（Ｄ）成分のエポキシ基に対して（Ｅ）成分中のフェノール性水酸基の当量比が、０．５〜２．０の範囲、好ましくは０．７〜１．５の範囲となるように配合される。該当量比が、０．５未満、又は２．０を超える場合には、硬化物の硬化性、機械特性等が低下するおそれがある。
【００４１】
ベンゾオキサジン樹脂も特に制限なく使用することができ、下記一般式（３）及び（４）で表されるものを好適に用いることができる。
【化８】
2019203122.tif 000009
【化９】
2019203122.tif 000010
（一般式（３）、（４）中、Ｘ1、Ｘ2はそれぞれ独立に、炭素数１から１０のアルキレン基、−Ｏ−、−ＮＨ−、−Ｓ−、−ＳＯ2−、または単結合からなる群から選択される。Ｒ1、Ｒ2はそれぞれ独立に、水素原子または炭素数１から６の炭化水素基である。ａ、ｂはそれぞれ独立に０から４の整数である。）
前記フェノール樹脂とベンゾオキサジン樹脂とを併用して用いる場合は、その好ましい配合比率は質量比として（フェノール樹脂）：（ベンゾオキサジン樹脂）＝５０：５０〜１０：９０である。
【００４２】
（Ａ）成分、（Ｄ）成分及び（Ｅ）成分の比率としては（Ａ）成分：（Ｄ）成分＋（Ｅ）成分の質量部比で１００：０〜１０：９０の範囲であることが好ましい。（Ａ）成分の量が少ないと耐トラッキング性や誘電特性が低下する。
【００４３】
＜（Ｆ）離型剤＞
本発明の半導体封止用熱硬化性マレイミド樹脂組成物には、離型剤を配合することができる。（Ｆ）成分の離型剤は、成形時の離型性を高めるために配合するものである。離型剤としては、一般的な熱硬化性エポキシ樹脂組成物に使用するものであれば制限はない。離型剤としては天然ワックス（例えば、カルナバワックス、ライスワックス等）及び合成ワックス（例えば、酸ワックス、ポリエチレンワックス、脂肪酸エステル等）があるが、硬化物の離型性の観点からカルナバワックスが好ましい。
【００４４】
（Ｆ）成分の配合量は、（Ａ）、（Ｄ）及び（Ｅ）成分の総和に対して、０．０５〜５．０質量％、特には１．０〜３．０質量％が好ましい。該配合量が０．０５質量％未満では、本発明の組成物の硬化物において、十分な離型性が得られない場合があり、５．０質量％を超えると、本発明の組成物の沁み出しや該組成物の硬化物の接着性不良等が生じる場合がある。
【００４５】
＜（Ｇ）難燃剤＞
本発明の半導体封止用熱硬化性マレイミド樹脂組成物には、難燃性を高めるために難燃剤を配合することができる。該難燃剤は、特に制限されず、公知のものを使用することができる。該難燃剤としては、例えばホスファゼン化合物、シリコーン化合物、モリブデン酸亜鉛担持タルク、モリブデン酸亜鉛担持酸化亜鉛、水酸化アルミニウム、水酸化マグネシウム、酸化モリブデン、三酸化アンチモン等が挙げられる。これらは１種単独で用いてもよいし、２種以上を併用してもよい。該難燃剤の配合量は、（Ａ）成分、（Ｄ）成分及び（Ｅ）成分の総和１００質量部に対して２〜２０質量部であり、好ましくは３〜１０質量部である。
【００４６】
＜（Ｈ）カップリング剤＞
本発明の半導体封止用熱硬化性マレイミド樹脂組成物には、（Ａ）成分、（Ｄ）成分及び／又は（Ｅ）成分の樹脂成分と（Ｂ）成分の無機充填材との結合強度を強くしたり、該樹脂成分と金属リードフレームとの接着性を高くしたりするため、シランカップリング剤、チタネートカップリング剤等のカップリング剤を配合することができる。
【００４７】
このようなカップリング剤としては、エポキシ官能性アルコキシシラン（例えば、γ−グリシドキシプロピルトリメトキシシラン、γ−グリシドキシプロピルメチルジエトキシシラン、β−（３，４−エポキシシクロヘキシル）エチルトリメトキシシラン等）、メルカプト官能性アルコキシシラン（例えばγ−メルカプトプロピルトリメトキシシラン等）、アミン官能性アルコキシシラン（例えば、γ−アミノプロピルトリメトキシシラン、Ｎ−２−（アミノエチル）−３−アミノプロピルトリメトキシシラン等）等が挙げられる。
【００４８】
カップリング剤の配合量及び表面処理方法については特に制限されるものではなく、常法に従って行えばよい。
また、無機充填材を予めカップリング剤で処理してもよいし、（Ａ）成分、（Ｄ）成分及び／又は（Ｅ）成分の樹脂成分と（Ｂ）成分の無機充填材とを混練する際に、（Ｈ）成分のカップリング剤を添加して表面処理しながら組成物を製造してもよい。
（Ｈ）成分の含有量は、（Ａ）成分、（Ｄ）成分及び（Ｅ）成分の総和に対して、０．１〜８．０質量％とすることが好ましく、特に０．５〜６．０質量％とすることが好ましい。該含有量が０．１質量％未満であると、基材への接着効果が十分でなく、また８．０質量％を超えると、粘度が極端に低下して、ボイドの原因となるおそれがある。
【００４９】
＜その他の添加剤＞
本発明の半導体封止用熱硬化性マレイミド樹脂組成物には、更に必要に応じて各種の添加剤を配合することができる。該添加剤として本発明の効果を損なわない範囲で、樹脂特性を改善するためにオルガノポリシロキサン、シリコーンオイル、熱可塑性樹脂、熱可塑性エラストマー、有機合成ゴム、光安定剤、顔料、染料等を配合してもよいし、電気特性を改善するためにイオントラップ剤等を配合してもよい。さらには誘電特性を改善するために含フッ素材料等を配合してもよい。
【００５０】
＜製造方法＞
本発明の組成物の製造方法は特に制限されるものでない。例えば、（Ａ）〜（Ｃ）成分及び必要に応じてその他の成分を所定の組成比で配合し、ミキサー等によって十分に均一に混合した後、熱ロール、ニーダー、エクストルーダー等による溶融混合し、次いで冷却固化させ、適当な大きさに粉砕すればよい。得られた樹脂組成物は封止材料として使用できる。
【００５１】
該樹脂組成物の最も一般的な成形方法としては、トランスファー成形法や圧縮成形法が挙げられる。トランスファー成形法では、トランスファー成形機を用い、成形圧力５〜２０Ｎ／ｍｍ2、成形温度１２０〜１９０℃で成形時間３０〜５００秒、好ましくは成形温度１５０〜１８５℃で成形時間３０〜１８０秒で行う。また、圧縮成形法では、コンプレッション成形機を用い、成形温度は１２０〜１９０℃で成形時間３０〜６００秒、好ましくは成形温度１３０〜１６０℃で成形時間１２０〜３００秒で行う。更に、いずれの成形法においても、後硬化を１５０〜２２５℃で０．５〜２０時間行ってもよい。
【００５２】
このような方法で成形された本発明の半導体封止用熱硬化性マレイミド樹脂組成物の硬化物は、耐トラッキング性に優れ、また、誘電特性にも優れている。本発明の半導体封止用熱硬化性マレイミド樹脂組成物は、特に薄型小型化の半導体や車載用各種モジュールや高周波向け材料等を封止するのに適している。
【実施例】
【００５３】
以下、実施例及び比較例を示し、本発明を具体的に説明するが、本発明は下記の実施例に制限されるものではない。
【００５４】
＜（Ａ）マレイミド化合物＞
（Ａ−１）下記式で示されるマレイミド化合物−１（ＢＭＩ−２５００：Ｄｅｓｉｇｎｅｒ  Ｍｏｌｅｃｕｌｅｓ  Ｉｎｃ．製）
【化１０】
2019203122.tif 000011
（Ａ−２）下記式で示されるマレイミド化合物−２（ＢＭＩ−３０００：Ｄｅｓｉｇｎｅｒ  Ｍｏｌｅｃｕｌｅｓ  Ｉｎｃ．製）
【化１１】
2019203122.tif 000012
（Ａ−３）４，４’−ジフェニルメタンビスマレイミド（ＢＭＩ−１０００：大和化成（株）製）（比較例用）
【００５５】
＜（Ｂ）無機充填材＞
（Ｂ−１）溶融球状シリカ（ＲＳ−８２２５Ｈ／５３Ｃ、（株）龍森製、平均粒径１３μｍ）
【００５６】
＜（Ｃ）硬化促進剤＞
（Ｃ−１）過酸化物（パークミルＤ、日油（株）製）
（Ｃ−２）イミダゾール系触媒（１Ｂ２ＰＺ、四国化成（株）製）
【００５７】
＜（Ｄ）エポキシ樹脂＞
（Ｄ−１）多官能系エポキシ樹脂（ＥＰＰＮ−５０１Ｈ、日本化薬（株）製、エポキシ当量：１６５）
（Ｄ−２）ジシクロペンタジエン型エポキシ樹脂（ＨＰ−７２００、ＤＩＣ（株）、エポキシ当量：２５９）
【００５８】
＜（Ｅ）硬化剤＞
（Ｅ−１）フェノールノボラック樹脂（ＴＤ−２１３１：ＤＩＣ（株）製、フェノール性水酸基当量：１０４）
（Ｅ−２）ベンゾオキサジン樹脂（Ｐ−ｄ型：四国化成（株）製、ベンゾオキサジン当量：２１７）
【００５９】
＜（Ｆ）離型剤＞
（Ｆ−１）カルナバワックス（ＴＯＷＡＸ−１３１：東亜化成（株）製）
【００６０】
［実施例１〜７、比較例１〜４］
表１に示す配合（質量部）で、各成分を溶融混合し、冷却、粉砕して樹脂組成物を得た。これらの組成物につき、以下の諸特性を測定した。その結果を表１に示す。
【００６１】
＜スパイラルフロー値＞
ＥＭＭＩ規格に準じた金型を使用して、成形温度１７５℃、成形圧力６．９Ｎ／ｍｍ2、成形時間１２０秒の条件で、上記樹脂組成物の成形体のスパイラルフロー値を測定した。
【００６２】
＜曲げ強さ、曲げ弾性率＞
ＪＩＳ  Ｋ  ６９１１：２００６規格に準じた金型を使用して、成形温度１７５℃、成形圧力６．９Ｎ／ｍｍ2、成形時間１２０秒の条件で上記樹脂組成物の硬化物を作製し、該硬化物を１８０℃４時間ポストキュアーした。
ポストキュアー後の硬化物から作製した試験片について、ＪＩＳ  Ｋ  ６９１１：２００６規格に準じて室温（２５℃）にて、曲げ強さ、曲げ弾性率を測定した。
【００６３】
＜耐トラッキング特性（ＣＴＩ）試験＞
成形温度１７５℃、成形圧力６．９Ｎ／ｍｍ2、成形時間１２０秒の条件で厚み３ｍｍ、直径５０ｍｍの円板を成形し、該硬化物を１８０℃４時間ポストキュアーした。その硬化物を用いてJIS C 2134(IEC60112)の方法に基づき、耐トラッキング特性試験を実施した。耐トラッキング特性電圧として、測定個数ｎ＝５の評価において、５０滴以上の塩化アンモニウム０．１％水溶液で、すべての硬化物が破壊しない最大電圧を測定した。
【００６４】
＜吸水率＞
成形温度１７５℃、成形圧力６．９Ｎ／ｍｍ2、成形時間１２０秒の条件で厚み３ｍｍ、直径５０ｍｍの円板を成形し、該硬化物を１８０℃４時間ポストキュアーした。その硬化物を用いて１２１℃、２．１気圧の飽和水蒸気下で２４時間処理した前後の重量増加率から吸水率を算出した。
【００６５】
＜比誘電率、誘電正接＞
成形温度１７５℃、成形圧力６．９Ｎ／ｍｍ2、成形時間１２０秒の条件で厚み１ｍｍ、１辺７０ｍｍ四方の成形片を成形し、ネットワークアナライザ（キーサイト社製  Ｅ５０６３−２Ｄ５）とストリップライン（キーコム株式会社製）を接続し、上記成形片の周波数１．０ＧＨｚにおける比誘電率と誘電正接を測定した。
【００６６】
表１に示すように、本発明の組成物の硬化物は、耐トラッキング性が高く、比誘電率、誘電正接の値が小さい。したがって、本発明の組成物は半導体装置封止用材料として有用である。
【表１】
2019203122.tif 000013